(57)【要約】【課題】互いにオーバーラップし、反対向きに回転する円板状の上刃と下刃の間に、広幅の磁気テープを供給し、その長手方向に沿って、広幅の磁気テープを裁断して、磁気テープを製造するときに、磁気テープに、クラックが生ずることを抑制することができる磁気テープの製造方法を提供する。【解決手段】アンダーコート層３に含まれるバインダ樹脂中の塩化ビニル樹脂の比率に応じて、互いにオーバーラップし、反対向きに回転する円板状の上刃６と円板状の下刃７によって、その間に供給された広幅の磁気テープの裁断が開始されるときの円板状の上刃と円板状の下刃のなす裁断開始角度θが設定される。【選択図】      図４
2004335008.tif 000002
【特許請求の範囲】
【請求項１】
アンダーコート層に含まれるバインダ樹脂中の塩化ビニル樹脂の比率に応じて、互いにオーバーラップし、反対向きに回転する円板状の上刃と円板状の下刃によって、その間に供給された広幅の磁気テープの裁断が開始されるときの円板状の前記上刃と円板状の前記下刃のなす裁断開始角度を設定することを特徴とする磁気テープの製造方法。
【請求項２】
アンダーコート層に含まれるバインダ樹脂中の塩化ビニル樹脂の比率が高くなるほど、互いにオーバーラップし、反対向きに回転する円板状の上刃と円板状の下刃によって、その間に供給された広幅の磁気テープの裁断が開始されるときの円板状の前記上刃と円板状の前記下刃のなす裁断開始角度が小さくなるように設定することを特徴とする請求項１に記載の磁気テープの製造方法。
【請求項３】
前記磁気テープが、コンピュータ用データバックアップテープとして、構成されていることを特徴とする請求項１または２に記載の磁気テープの製造方法。
【発明の詳細な説明】
【０００１】
【発明の属する技術分野】
本発明は、磁気テープの製造方法に関するものであり、さらに詳細には、互いにオーバーラップし、反対向きに回転する円板状の上刃と下刃の間に、広幅の磁気テープを供給し、その長手方向に沿って、広幅の磁気テープを裁断して、磁気テープを製造するときに、磁気テープに、クラックが生ずることを抑制することができる磁気テープの製造方法に関するものである。
【０００２】
【従来の技術】
通常、磁気テープは、広幅の支持体の一方の面に、アンダーコート層および磁気記録層を形成し、他方の面に、バックコート層を形成した後、裁断装置の回転する上刃と下刃の間に、広幅の磁気テープを供給して、製品の幅に裁断して、製造されている。
【０００３】
【発明が解決しようとする課題】
しかしながら、互いにオーバーラップし、反対向きに回転する円板状の上刃と下刃の間に、広幅の磁気テープを供給して、製品の幅に裁断したときに、磁気テープに、クラックが発生することがあった。
【０００４】
磁気テープに、クラックが発生すると、塗膜部分が、走行系において脱落しやすくなり、その結果として、データの記録再生時のエラーに大きな影響を与えることになる。
【０００５】
したがって、本発明は、互いにオーバーラップし、反対向きに回転する円板状の上刃と下刃の間に、広幅の磁気テープを供給し、その長手方向に沿って、広幅の磁気テープを裁断して、磁気テープを製造するときに、磁気テープに、クラックが生ずることを抑制することができる磁気テープの製造方法を提供することを目的とするものである。
【０００６】
【課題を解決するための手段】
本発明者は、本発明のかかる目的を達成するため、鋭意研究を重ねた結果、アンダーコート層に含まれるバインダ樹脂中の塩化ビニル樹脂とウレタン樹脂の比率によって、裁断時に、磁気テープに発生するクラックの数が変化し、バインダ樹脂中の塩化ビニル樹脂の比率が高くなるほど、裁断時に、磁気テープに発生するクラックの数が増加することを見出すとともに、互いにオーバーラップし、反対向きに回転する円板状の上刃と円板状の下刃によって、その間に供給された広幅の磁気テープの裁断が開始されるときの円板状の上刃と円板状の下刃のなす裁断開始角度が大きくなるにしたがって、裁断時に、磁気テープに発生するクラックの数が増加することを見出した。
【０００７】
本発明は、かかる知見に基づくものであり、本発明の前記目的は、アンダーコート層に含まれるバインダ樹脂中の塩化ビニル樹脂の比率に応じて、互いにオーバーラップし、反対向きに回転する円板状の上刃と円板状の下刃によって、その間に供給された広幅の磁気テープの裁断が開始されるときの円板状の前記上刃と円板状の前記下刃のなす裁断開始角度を設定することを特徴とする磁気テープの製造方法によって達成される。
【０００８】
本発明によれば、アンダーコート層に含まれるバインダ樹脂中の塩化ビニル樹脂の比率に応じて、互いにオーバーラップし、反対向きに回転する円板状の上刃と円板状の下刃によって、その間に供給された広幅の磁気テープの裁断が開始されるときの円板状の上刃と円板状の下刃のなす裁断開始角度を設定して、広幅の磁気テープを裁断するように構成されているから、アンダーコート層に含まれるバインダ樹脂中の塩化ビニル樹脂の比率が高くなるほど、その数が増加するとともに、互いにオーバーラップし、反対向きに回転する円板状の上刃と円板状の下刃によって、その間に供給された広幅の磁気テープの裁断が開始されるときの円板状の上刃と円板状の下刃のなす裁断開始角度が大きくなるにしたがって、その数が増加するクラックの発生を抑制することが可能になる。
【０００９】
本発明の好ましい実施態様においては、アンダーコート層に含まれるバインダ樹脂中の塩化ビニル樹脂の比率が高くなるほど、互いにオーバーラップし、反対向きに回転する円板状の上刃と円板状の下刃によって、その間に供給された広幅の磁気テープの裁断が開始されるときの円板状の前記上刃と円板状の前記下刃のなす裁断開始角度が小さくなるように設定される。
【００１０】
本発明において、磁気テープの種類はとくに限定されるものではなく、コンピュータ用データバックアップテープ、オーディオ用磁気テープ、ビデオ用磁気テープ、８ｍｍビデオ用磁気テープなど磁気テープ一般を含み、単層の磁気記録層が形成されていても、多層の磁気記録層が形成されていてもよい。
【００１１】
本発明の好ましい実施態様においては、前記磁気テープが、コンピュータ用データバックアップテープとして、構成されている。
【００１２】
【発明の実施の形態】
以下、添付図面に基づいて、本発明の好ましい実施態様につき、詳細に説明を加える。
【００１３】
図１は、広幅の磁気テープが、その長手方向に沿って、理想的に裁断されて、生成された磁気テープの略横断面図である。
【００１４】
本実施態様にかかる磁気テープ１は、コンピュータ用データバックアップテープとして用いられ、図１に示されるように、コンピュータ用データバックアップテープ１は、支持体２を備え、支持体２の一方の面には、アンダーコート層３と、データを記録する磁気記録層４が形成され、他方の面には、バックコート層５が形成されている。
【００１５】
本実施態様においては、コンピュータ用データバックアップテープ１の支持体２は、６．０ないし６．５μｍ、好ましくは、６．１ないし６．３μｍの厚さを有し、支持体２の一方の面に、０．５ないし２．５μｍの厚さのアンダーコート層３と、０．０５ないし０．５μｍの厚さの磁気記録層４が形成され、支持体２の他方の面に、０．４ないし０．７μｍの厚さのバックコート層５が形成されている。
【００１６】
図１に示されたコンピュータ用データバックアップテープ１は、広幅の支持体２の一方の面に、塗布などによって、アンダーコート層３および磁気記録層４が形成され、他方の面に、塗布などにより、バックコート層５が形成された広幅の磁気テープ（図示せず）が、その長手方向に、所定の幅に裁断されて、形成される。
【００１７】
アンダーコート層３には、バインダ樹脂として、塩化ビニル樹脂とウレタン樹脂が含まれている。
【００１８】
図２は、本発明の好ましい実施態様にかかる磁気テープ裁断装置の略横断面図であり、図３は、図２において、Ａで示された部分の略一部拡大断面図である。
【００１９】
図２に示されるように、本実施態様にかかる磁気テープ裁断装置は、約６．２μｍの厚さを有する広幅の支持体２の一方の面に、約２μｍの厚さのアンダーコート層３と、約０．１５μｍの厚さの磁気記録層４が形成され、支持体２の他方の面に、約０．５μｍの厚さのバックコート層５が形成された広幅の磁気テープ（図示せず）を、所定の幅に裁断して、コンピュータ用データバックアップテープ１を製造可能に構成され、それぞれが、円板状の上刃６と、円板状の下刃７を備えた複数の裁断ユニット８を備えており、各裁断ユニット８の円板状の上刃６および下刃７は、回転可能に構成されている。
【００２０】
図３に示されるように、本実施態様においては、上刃６として、下刃７に対向する面が、下刃７の上刃６に対向する面と略平行で、下刃７に対向する面と反対側の面に、先端部に向かうにつれて、上刃６の厚さが減少するように、傾斜面が形成された上刃６が用いられている。
【００２１】
図３において、ＯＬは、上刃６と下刃７のオーバーラップしている部分の長さである。
【００２２】
図４は、図１に示された磁気テープ裁断装置を構成する各裁断ユニット８の略縦断面図である。
【００２３】
図４に示されるように、本実施態様にかかる磁気テープ裁断装置を構成する各裁断ユニット８においては、円板状の上刃６と、円板状の下刃７は、互いに反対向きに回転され、広幅の磁気テープは、磁気記録層４が上刃側に位置し、バックコート層５が下刃側に位置するように、円板状の上刃６と円板状の下刃７の間に供給され、磁気テープ裁断装置を構成する隣り合った裁断ユニット８の上刃６と下刃７によって、広幅の磁気テープが所定の幅に裁断されて、コンピュータ用データバックアップテープ１が製造される。
【００２４】
上刃６と下刃７によって、広幅の磁気テープが所定の幅に裁断されて、コンピュータ用データバックアップテープ１が製造される際に、コンピュータ用データバックアップテープ１にクラックが発生することが認められているが、本発明者の研究によれば、アンダーコート層３に含まれるバインダ樹脂中の塩化ビニル樹脂の比率が高くなるほど、裁断時に、磁気テープに発生するクラックの数が増加し、その一方で、互いにオーバーラップし、反対向きに回転する円板状の上刃６と円板状の下刃７によって、その間に供給された広幅の磁気テープの裁断が開始されるときの円板状の上刃６と円板状の下刃７のなす裁断開始角度θが大きくなるにしたがって、裁断時に、磁気テープに発生するクラックの数が増加することが見出されている。
【００２５】
したがって、本実施態様においては、アンダーコート層３に含まれるバインダ樹脂中の塩化ビニル樹脂の比率が高くなるほど、互いにオーバーラップし、反対向きに回転する円板状の上刃６と円板状の下刃７によって、その間に供給された広幅の磁気テープの裁断が開始されるときの円板状の上刃６と円板状の下刃７のなす裁断開始角度（以下、「裁断開始角度」という。）θが小さくなるように、裁断開始角度θが設定されるように構成されている。
【００２６】
ここに、上刃６と下刃７のなす裁断開始角度θは、上刃６と下刃７のオーバーラップしている部分の長さＯＬを調整することによって、設定される。
【００２７】
【実施例】
以下、本発明の効果を、より一層明らかにするため、実施例を掲げる。
【００２８】
実施例１
幅５００ｍｍで、６．１μｍの厚さのポリエチレンナフタレート製の広幅の支持体２の一方の面に、２μｍの厚さのアンダーコート層３と、０．１５μｍの厚さの磁気記録層４を形成するとともに、支持体２の他方の面に、０．５μｍの厚さのバックコート層５を形成して、広幅の磁気テープを製造した。
【００２９】
ここに、バインダ樹脂として、５０重量％の塩化ビニル樹脂と、５０重量％のウレタン樹脂が、アンダーコート層３に含まれるように、塗料を調製して、アンダーコート層３を形成した。
【００３０】
次いで、それぞれ、径が１５０ｍｍの上刃６および下刃７を備えた一対の裁断ユニット８を用いて、広幅の磁気テープを裁断して、幅１２．６５ｍｍのコンピュータ用データバックアップテープ１を生成した。
【００３１】
ここに、上刃６としては、上刃６の下刃７に対向する面が、下刃７の上刃６に対向する面と略平行で、下刃７に対向する面と反対側の面に、先端部に向かうにつれて、上刃６の厚さが減少するように、傾斜面が形成された上刃６を用い、裁断開始角度θは１２°に設定した。
【００３２】
実施例２
バインダ樹脂として、５５重量％の塩化ビニル樹脂と、４５重量％のウレタン樹脂が、アンダーコート層３に含まれるように、塗料を調製して、アンダーコート層３を形成した以外は、実施例１と全く同様にして、広幅の磁気テープを製造し、広幅の磁気テープを裁断して、幅１２．６５ｍｍのコンピュータ用データバックアップテープ１を生成した。
【００３３】
実施例３
バインダ樹脂として、６０重量％の塩化ビニル樹脂と、４０重量％のウレタン樹脂が、アンダーコート層３に含まれるように、塗料を調製して、アンダーコート層３を形成した以外は、実施例１と全く同様にして、広幅の磁気テープを製造し、広幅の磁気テープを裁断して、幅１２．６５ｍｍのコンピュータ用データバックアップテープ１を生成した。
【００３４】
実施例４
バインダ樹脂として、６５重量％の塩化ビニル樹脂と、３５重量％のウレタン樹脂が、アンダーコート層３に含まれるように、塗料を調製して、アンダーコート層３を形成した以外は、実施例１と全く同様にして、広幅の磁気テープを製造し、広幅の磁気テープを裁断して、幅１２．６５ｍｍのコンピュータ用データバックアップテープ１を生成した。
【００３５】
実施例５
バインダ樹脂として、７０重量％の塩化ビニル樹脂と、３０重量％のウレタン樹脂が、アンダーコート層３に含まれるように、塗料を調製して、アンダーコート層３を形成した以外は、実施例１と全く同様にして、広幅の磁気テープを製造し、広幅の磁気テープを裁断して、幅１２．６５ｍｍのコンピュータ用データバックアップテープ１を生成した。
【００３６】
こうして、広幅の磁気テープを裁断して、生成されたコンピュータ用データバックアップテープ１を観察して、コンピュータ用データバックアップテープ１に発生したクラックの数を測定した。
【００３７】
測定結果は、図５に示されている。
【００３８】
図５から明らかなように、アンダーコート層３に含まれるバインダ樹脂中の塩化ビニル樹脂の比率が高くなるほど、裁断時に、磁気テープに発生するクラックの数が増加することが判明した。
【００３９】
実施例６
裁断開始角度θを６°に設定して、広幅の磁気テープを裁断し、幅１２．６５ｍｍのコンピュータ用データバックアップテープ１を生成した以外は、実施例４と全く同様にして、広幅の磁気テープを製造し、広幅の磁気テープを裁断して、幅１２．６５ｍｍのコンピュータ用データバックアップテープ１を生成した。
【００４０】
実施例７
裁断開始角度θを９°に設定して、広幅の磁気テープを裁断し、幅１２．６５ｍｍのコンピュータ用データバックアップテープ１を生成した以外は、実施例４と全く同様にして、広幅の磁気テープを製造し、広幅の磁気テープを裁断して、幅１２．６５ｍｍのコンピュータ用データバックアップテープ１を生成した。
【００４１】
実施例４、実施例６および実施例７にしたがって、広幅の磁気テープを裁断して、生成されたコンピュータ用データバックアップテープ１を観察し、コンピュータ用データバックアップテープ１に発生したクラックの数を測定した。
【００４２】
測定結果は、図６に示されている。
【００４３】
図６から明らかなように、互いにオーバーラップし、反対向きに回転する円板状の上刃６と円板状の下刃７によって、その間に供給された広幅の磁気テープの裁断が開始されるときの円板状の上刃６と円板状の下刃７のなす裁断開始角度θが大きくなるにしたがって、裁断時に、磁気テープに発生するクラックの数が増加することが判明した。
【００４４】
実施例１ないし実施例７から、アンダーコート層３に含まれるバインダ樹脂中の塩化ビニル樹脂の比率に応じて、互いにオーバーラップし、反対向きに回転する円板状の上刃６と円板状の下刃７によって、その間に供給された広幅の磁気テープの裁断が開始されるときの円板状の上刃６と円板状の下刃７のなす裁断開始角度θを設定し、広幅の磁気テープを裁断することによって、クラックの発生を抑制することが可能になることがわかる。
【００４５】
また、実施例１ないし実施例７から、アンダーコート層３に含まれるバインダ樹脂中の塩化ビニル樹脂の比率が高くなるほど、互いにオーバーラップし、反対向きに回転する円板状の上刃６と円板状の下刃７によって、その間に供給された広幅の磁気テープの裁断が開始されるときの円板状の上刃６と円板状の下刃７のなす裁断開始角度が小さくなるように設定することが、クラックの発生を抑制する上で、好ましいことがわかる。
【００４６】
本発明は、以上の実施態様に限定されることなく、特許請求の範囲に記載された発明の範囲内で種々の変更が可能であり、それらも本発明の範囲内に包含されるものであることはいうまでもない。
【００４７】
たとえば、前記実施態様および前記実施例においては、広幅の磁気テープを裁断して、コンピュータ用データバックアップテープを製造する場合につき、説明を加えたが、本発明は、広幅の磁気テープを裁断して、コンピュータ用データバックアップテープを製造する場合に限定されるものではなく、広幅の磁気テープを裁断して、オーディオ用磁気テープ、ビデオ用磁気テープ、８ｍｍビデオ用磁気テープなど、広く、磁気テープ一般を製造する場合にも適用することができ、磁気記録層４が単層の場合だけでなく、多層の磁気記録層４を備えた磁気テープを製造する場合にも適用することができる。
【００４８】
また、前記実施態様および前記実施例においては、上刃６として、上刃６の下刃７に対向する面が、下刃７の上刃６に対向する面と略平行で、下刃７に対向する面と反対側の上刃６の面に、先端部に向かうにつれて、上刃６の厚さが減少するように、傾斜面が形成された上刃６を用いているが、上刃６として、上刃６の下刃７に対向する面が、下刃７の上刃６に対向する面と略平行で、下刃７に対向する面と反対側の上刃６の面に、先端部に向かうにつれて、上刃６の厚さが減少するように、傾斜面が形成された上刃６を用いることは必ずしも必要でなく、図７に示されるように、上刃６として、上刃６の下刃７に対向する面が、下刃７の上刃６に対向する面との角度αが４．５°で、面取り幅Ｗが０．５μｍとなるように、面取りされ、下刃７に対向する面と反対側の上刃６の面に、先端部に向かうにつれて、上刃６の厚さが減少するように、傾斜面が形成された上刃６を用いることもできる。
【００４９】
【発明の効果】
本発明によれば、互いにオーバーラップし、反対向きに回転する円板状の上刃と下刃の間に、広幅の磁気テープを供給し、その長手方向に沿って、広幅の磁気テープを裁断して、磁気テープを製造するときに、磁気テープに、クラックが生ずることを抑制することができる磁気テープの製造方法を提供することが可能になる。
【図面の簡単な説明】
【図１】図１は、広幅の磁気テープが、その長手方向に沿って、理想的に裁断されて、生成された磁気テープの略横断面図である。
【図２】図２は、本発明の好ましい実施態様にかかる磁気テープ裁断装置の略横断面図である。
【図３】図３は、図２において、Ａで示された部分の略一部拡大断面図である。
【図４】図４は、図１に示された磁気テープ裁断装置を構成する各裁断ユニット８の略縦断面図である。
【図５】図５は、アンダーコート層３に含まれたバインダ樹脂中の塩化ビニル樹脂の比率（重量％）と、裁断時に、コンピュータ用データバックアップテープ１に発生したクラックの数との関係を示すグラフである。
【図６】図６は、裁断開始角度θと、裁断時に、コンピュータ用データバックアップテープ１に発生したクラックの数との関係を示すグラフである。
【図７】図７は、上刃および下刃の他の例を示す略拡大断面図である。
【符号の説明】
１  コンピュータ用データバックアップテープ
２  支持体
３  アンダーコート層
４  磁気記録層
５  バックコート層
６  上刃
７  下刃
８  裁断ユニット
【図１】
2004335008.tif 000003
【図２】
2004335008.tif 000004
【図３】
2004335008.tif 000005
【図４】
2004335008.tif 000006
【図５】
2004335008.tif 000007
【図６】
2004335008.tif 000008
【図７】
2004335008.tif 000009